(57)【要約】【課題】  トルエンを含まなくても、接着強度が良好であるクロロプレンゴム系接着剤を提供する。【解決手段】  −１０℃において４時間後の硬さ（ショアＡ）上昇が１０ポイント以上であり、トルエンに１０％濃度で溶解させた場合の粘度が１２００ｍＰａ・ｓ以上２３００ｍＰａ・ｓ以下であるクロロプレンゴム及び溶剤を含むクロロプレンゴム系接着剤であって、芳香族炭化水素系溶剤の含有量が溶剤全体の２０重量％以下であることを特徴とするクロロプレンゴム系接着剤。【選択図】  なし【特許請求の範囲】
【請求項１】
−１０℃において４時間後の硬さ（ショアＡ）上昇が１０ポイント以上であり、トルエンに１０％濃度で溶解させた場合の粘度が１２００ｍＰａ・ｓ以上２３００ｍＰａ・ｓ以下であるクロロプレンゴム及び溶剤を含むクロロプレンゴム系接着剤であって、芳香族炭化水素系溶剤の含有量が溶剤全体の２０重量％以下であることを特徴とするクロロプレンゴム系接着剤。
【請求項２】
溶剤として、芳香族炭化水素系溶剤を含まないことを特徴とする請求項１に記載のクロロプレンゴム系接着剤。
【請求項３】
クロロプレンゴムが、２種類以上のクロロプレンゴムの混合物であることを特徴とする請求項１又は２に記載のクロロプレンゴム系接着剤。
【発明の詳細な説明】
【技術分野】
【０００１】
本発明は、クロロプレンゴム系接着剤に関するものであり、より詳しくは芳香族炭化水素系溶剤を用いなくても接着強度が良好なクロロプレンゴム系接着剤に関するものである。
【背景技術】
【０００２】
クロロプレンゴム等をベースとした溶剤系接着剤は、その良好な作業性や接着物性から各種用途に用いられてきた。そのため、数多くのクロロプレン系接着剤が開発されている。これらのクロロプレンゴム系接着剤は、原料ゴムおよびその他の配合剤をトルエン、シクロヘキサン、アセトンなどの有機溶剤に溶解させているものがほとんどである（例えば、特許文献１〜３参照。）。
【０００３】
一方で、シックハウス症候群への対応として、ホルマリンや、トルエン、キシレンの使用ができなくなり、トルエン不含のクロロプレンゴム系接着剤が市場では要望されている。
【０００４】
トルエン不含のクロロプレンゴム系接着剤としては、例えば特許文献４、５など、代替溶剤をもちいるものが挙げられるが、クロロプレンゴムを単独では溶解しない溶剤をもちいているため、接着剤物性が劣るという問題があった。
【先行技術文献】
【特許文献】
【０００５】
【特許文献１】特開平０６−３０６３４１号公報
【特許文献２】特開２００４−２１０９９５号公報
【特許文献３】特開２００５−１３９２７９号公報
【特許文献４】特開２００３−２２６８５２号公報
【特許文献５】特開２００７−２９１１８８号公報
【発明の概要】
【発明が解決しようとする課題】
【０００６】
本発明はこの問題点に鑑みてなされたものであり、接着物性に優れたクロロプレンゴム系接着剤を提供するものである
【課題を解決するための手段】
【０００７】
本発明者は、このような背景の下、上記課題を解決するため鋭意検討した結果、−１０℃において４時間後の硬さ（ショアＡ）上昇が１０ポイント以上であり、トルエンに１０％濃度で溶解させた場合の粘度が１２００ｍＰａ・ｓ以上２３００ｍＰａ・ｓ以下であるクロロプレンゴムを用いることで、クロプレン系接着剤の接着物性を向上することを知見し、本発明を完成させるに至った。
【０００８】
すなわち本発明は、−１０℃において４時間後の硬さ（ショアＡ）上昇が１０ポイント以上であり、トルエンに１０％濃度で溶解させた場合の粘度が１２００ｍＰａ・ｓ以上２３００ｍＰａ・ｓ以下であるクロロプレンゴムと芳香族炭化水素系溶剤を２０％以下含むクロロプレンゴム系接着剤である。
【発明の効果】
【０００９】
本発明のクロロプレンゴム系接着剤は、トルエンなどの芳香族炭化水素系溶剤を用いなくても、接着物性と安定性に優れる接着剤を提供することができる。
【発明を実施するための形態】
【００１０】
以下、本発明について、詳細に説明する。
【００１１】
本発明のクロロプレンゴムは、２−クロロ−１，３−ブタジエンであるクロロプレンの単量体を単独で重合して得られたもの、または、クロロプレンと共重合可能な１種類以上の単量体を用いて重合して得られたものであるである。
【００１２】
クロロプレンと共重合可能な単量体としては、例えば、２，３−ジクロロ−１，３−ブタジエン、アクリロニトリル、メチルメタクリレート、ヒドロキシエチルメタクリレート、メタクリル酸等があげられる。
【００１３】
本発明のクロロプレンゴムは、−１０℃において４時間後の硬さ（ショアＡ）上昇が１０ポイント以上である。硬さの測定はＪＩＳ  Ｋ６２５３記載のタイプＡデュロメーターまたは旧ＪＩＳ６３０１に記載のあったスプリング式ＪＩＳ−Ａ型を用い、１秒後の値を用いた。測定は３点行いその平均値を採用するが、バラつきが大きい場合は５点とし、上下の２点を除去した後に３点を平均した。これを満たさない場合は耐水接着強さが低下する。また、上記を満たすように硬さ上昇時間の異なる２種類以上のゴムをブレンドして使用しても構わない。また、本発明のクロロプレンゴムはトルエンに１０％濃度で溶解させた場合の粘度が１２００ｍＰａ・ｓ以上２３００ｍＰａ・ｓ以下のものであり、これよりも低い粘度の場合は高温接着強さが低下し、これよりも高い粘度の場合は初期接着強さが低下する。また、上記粘度範囲を満たすよう、２種類以上のゴムをブレンドして用いても構わない。
【００１４】
溶剤としては、芳香族炭化水素系溶剤、エステル系溶剤、脂肪族炭化水素系溶剤及び芳香族炭化水素系溶剤からなる群より選ばれる１つ以上の溶剤を使用する事が可能である。エステル系溶剤としては、アセトン、エチルアセテート、ＭＥＫ（メチルエチルケトン）等、脂肪族炭化水素系溶剤としては、ノルマルヘキサン、シクロヘキサン等、芳香族炭化水素系溶剤としては、トルエン、キシレン等が挙げられる。しかし、近年のシックハウス症候群への対応として、芳香族炭化水素系溶剤は溶剤全体の２０重量％以であり、芳香族炭化系溶剤を含まないことが好ましい。トルエンやキシレンなどの芳香族炭化水素系溶剤が使用できない場合は、エステル系溶剤や脂肪族炭化水素溶剤を組み合わせて使用することができる。
【００１５】
本発明のクロロプレンゴム系接着剤は、その他に、一般的に用いられる金属酸化物や粘着付与樹脂、老化防止剤等を含ませることができる。金属酸化物としては酸化マグネシウムや酸化亜鉛が一般的には多く用いられ、粘着付与樹脂としては、アルキルフェノール樹脂や、テルペンフェノール樹脂などが用いられることが多い。
【００１６】
本発明のクロロプレンゴム系接着剤は、例えば、クロロプレンゴム、酸化マグネシウム、酸化亜鉛、アルキルフェノール樹脂などと共に、上記溶剤に混合し、撹拌して溶解させることで作成できる。
【実施例】
【００１７】
以下、本発明を実施例にて具体的に説明する。
クロロプレンゴム系接着剤は下記に示す手法で作製・評価を行った。
【００１８】
＜硬さ上昇測定＞  
クロロプレンゴムを８インチオープンロールに間隙１．４ｍｍにて１０回パスさせた後、５ｃｍ×３ｃｍ、厚み１ｃｍの金型にて９０℃でプレス成型し、室温にて１時間以上放冷後に−１０℃雰囲気下に静置。１０分後の硬さ（デュロメーターＡ）を開始（０分）として、４時間後の硬さ上昇を測定した。
【００１９】
＜接着剤の作製＞
接着剤は、表１に記載の配合剤および溶剤を所定量瓶に投入し、密栓したうえでボールミル架台にて室温下にて４８時間回転・混合させることで作製した。
【００２０】
＜接着試験片作製＞
９号帆布２枚（約１５０ｍｍ×６０ｍｍ）それぞれの片面に、作製した接着剤を刷毛で約２３０ｇ／ｍ２塗布し、８０℃にて５分間乾燥した。室温で３０分放冷した後、再度接着剤を刷毛にて約９０ｇ／ｍ２塗布し、８０℃にて５分乾燥直後、もしくは、その後６０分放冷した後にハンドローラーを用いて圧着した。１５０ｍｍ×２５ｍｍのサイズに切り出したものを測定用の試験片とした。
【００２１】
＜接着強さ＞
圧着２分後にテンシロン型引っ張り試験機を用いて１００ｍｍ／ｍｉｎの剥離速度で１８０°方向の引っ張りにて行った。
【００２２】
＜高温接着強さ＞
接着３日後に、試験片を８０℃雰囲気下にて５分間状態調整を実施し、テンシロン型引っ張り試験機を用いて８０℃の雰囲気下にて１００ｍｍ／ｍｉｎの剥離速度で１８０°方向の引っ張りにて行った。
【００２３】
＜耐水接着強さ＞
接着１日後に、試験片を純水に浸漬し、２３℃雰囲気下にて1週間静置した後にテンシロン型引っ張り試験機を用いて８０℃の雰囲気下にて１００ｍｍ／ｍｉｎの剥離速度で１８０°方向の引っ張りにて行った。
【００２４】
実施例１〜６、比較例１〜５
実施例１〜６、比較例１〜５の結果を表１に示す。
【００２５】
実施例では良好な安定性と接着強さが得られたことが分かる。
【００２６】
【表１】
2017155185.tif 000002
【産業上の利用可能性】
【００２７】
本発明のクロロプレンゴム系接着剤は、家具、木工、建材など、広範囲の材料の接着分野で使用される。